구리 / 구리 산화물 코어 쉘 입자 ( 평균 입경 41 nm , 닛세이엔지니어링제 ) 를 γ - 부티 로 락톤 에 20 중량 % 로 되 도록 혼합 하 여 , 초음파 세척기 에 걸 어 분산 하 여 분 산액 을 얻 었 다 . 이 분 산액 을 , 도 4 에 나타내 는 구리 박 패턴 ( 도 4 에 있 어서 햇 칭 부분 ) 을 가지 는 폴리 이미드 기판 ( 히타치 카세이 고교 ( 주 ) 제 , MCF - 5000 I ) ( 10 ) 상 에 바 코터 를 이용 하 여 도포 했 다 . 뒤 이 어 , 핫플레이트 상 에서 질소 기류 하 , 100 ℃ 10 분 의 조건 에서 도막 을 건조 하 여 구리 입자 의 도막 을 가지 는 기판 을 제작 했 다 . 그 기판 을 200 ℃ 의 핫플레이트 상 에서 공기 중 10 분 간 가열 처리 함 으로써 산화 처리 를 실시 하 고 , 이것 에 의해 도막 의 표면 은 진한 다색 으로부터 초록빛 을 띤 흑색 으로 변화 했 다 .